(57)【要約】【課題】  固形墨を硯の上で磨りおろした磨墨液と同様に、良好な滲み具合や墨色を表現することが可能な液体墨を製造することができると共に、原料として固形墨を用いて歩留まりよく液体墨を製造することができる液体墨の製造方法を提供することを課題とする。【解決手段】  固形墨を構成する煤粒子が分散媒中に分散されてなる液体墨の製造方法であって、前記分散媒で膨潤させた固形墨を分散媒中で粉砕することによって煤粒子を粉砕し、所定の粒度分布に調整して分散媒中に分散させる粒度調整工程を備えることを特徴とする。【選択図】図１
2011032347.tif 000002
【特許請求の範囲】
【請求項１】
固形墨を構成する煤粒子が分散媒中に分散されてなる液体墨の製造方法であって、
前記分散媒で膨潤させた固形墨を分散媒中で粉砕すると共に煤粒子を粉砕し、所定の粒度分布に調整して分散媒中に分散させる粒度調整工程を備えることを特徴とする液体墨の製造方法。
【請求項２】
固形墨を構成する煤粒子が分散媒中に分散されてなる液体墨の製造方法であって、
前記分散媒で膨潤させた固形墨を分散媒中で粉砕し、煤粒子を分散媒中に分散させる分散工程と、前記分散媒中の煤粒子を粉砕して所定の粒度分布に調整すると共に分散媒中に分散させる粒度調整工程とを備えることを特徴とする液体墨の製造方法。
【請求項３】
前記粒度調整工程によって調整される煤粒子の粒度分布は、体積基準で、０．３μｍ未満の粒径の煤粒子が３乃至１５％であると共に、３μｍを超える粒径の煤粒子が１乃至１０％であることを特徴とする請求項１又は２に記載の液体墨の製造方法。
【請求項４】
前記分散工程によって分散媒中に分散された煤粒子の粒度分布は、体積基準で、０．３μｍ未満の粒径の煤粒子が１乃至１０％であると共に、３μｍを超える粒径の煤粒子が３乃至１５％であることを特徴とする請求項２に記載の液体墨の製造方法。
【請求項５】
膨潤させる前の固形墨を粗粉砕する粗粉砕工程と、粗粉砕された固形墨を分散媒中に浸漬して膨潤させる膨潤工程とを更に備えることを特徴とする請求項１乃至４の何れか一つに記載の液体墨の製造方法。
【請求項６】
前記固形墨は、所定形状の固形墨を製造する際に発生する端材を含むことを特徴とする請求項１乃至５の何れか一つに記載の液体墨の製造方法。
【請求項７】
塩類が含まれていない固形墨と塩類を含まない分散媒とを用いることを特徴とする請求項１乃至６の何れか一つに記載の液体墨の製造方法。
【発明の詳細な説明】
【技術分野】
【０００１】
本発明は、煤粒子が分散媒中に分散されてなる液体墨の製造方法に関する。
【背景技術】
【０００２】
従来、毛筆を用いて書や書画を書く際には、硯の上で固形墨が水を用いて磨りおろされた磨墨液が用いられている。該磨墨液は、固形墨を構成していた煤や膠が水中にコロイド状に分散したものであり、固形墨を磨りおろす際の条件（具体的には、水量、時間、力や速さ、硯の種類等）によってその液質（粘性、固形分の割合、煤粒子の粒度分布）が微妙に異なるものとなる。これにより、書や書画を書く際の筆記感、書かれた書や書画の滲み具合や掠れ具合、墨色が磨墨液毎に異なるものとなるため、書き手の技術と磨墨液の性状によって、書かれた書や書画の表現が多彩なものとなり、芸術的な価値を有する書や書画の制作が可能となっている。特に、煤粒子の粒度分布は、書の滲み具合や墨色に影響を与えるものであり、固形墨を硯の上で磨りおろすことで得られる煤粒子の粒度分布によって、適度な滲み具合や墨色を表現することが可能となっている。
【０００３】
ところで、近年、煤や膠に替わって、カーボンブラックや合成樹脂を水中に分散させて製造された書道用液体墨（以下、書道用液体墨と記す）が知られている。該書道用液体墨は、固形墨を磨る手間がなく、簡便に使用することが可能であると共に、磨墨液よりも長期間保存することが可能であるため、学校教育における書道や書や書画を書く際の練習用として広く用いられている。
【０００４】
一方、上記練習用の書道用液体墨とは別に、芸術的な作品を制作する際に用いられる作品制作用の液体墨も知られている。該作品制作用の液体墨は、煤と膠とを混練してペースト状にしたものを平行した状態で接触するように配置された複数の円筒状のロール間に供給し、ロールの回転による剪断力によって煤粒子を粉砕した後、水中に分散させることで得られるものである。
【０００５】
また、固形墨から作製された液体墨も知られている。該液体墨は、複数の固形墨を容器内で水中に浸漬して撹拌し、固形墨同士の接触や、固形墨と容器内面との接触によって、固形墨が磨りおろされて作製されるものである（特許文献１参照）。
【先行技術文献】
【特許文献】
【０００６】
【特許文献１】特開２００３−２３８８７７号公報
【発明の概要】
【発明が解決しようとする課題】
【０００７】
しかしながら、上記のような書道用液体墨は、水中にカーボンブラックを分散させて製造されるため、その粒径は、所定の範囲（０．０５〜０．５μｍ程度）となるように構成されており、磨墨液とは異なる粒度分布となっている。また、作品制作用の液体墨は、煤粒子がロール間の剪断力によって粉砕されているため、書道用液体墨と同様に磨墨液とは異なる粒度分布（０．１〜０．７μｍ程度）となっている。このように、書道用液体墨や作品制作用の液体墨は、磨墨液に比べて、特に、粗大粒子（例えば、３μｍを超える粒子）が含まれていないことにより、良好な滲み具合や墨色を表現することができず、芸術的な価値を有する書や書画を制作することが困難となる場合がある。
【０００８】
また、前記作品制作用の液体墨は、液状のまま市場に提供されるため、煤粒子の分散状態を安定して維持させる目的や、低温下における流動性を確保する目的から、塩化カルシウム等の塩類が添加される場合もある。このため、作品制作用の液体墨といえども磨墨液とは異なる性状のものとなるため、磨墨液と同様の筆記感で磨墨液と同様の墨色の書や書画を制作することが困難となる場合がある。
【０００９】
また、上記のように、固形墨を水中に浸漬して撹拌する方法では、固形墨が磨りおろされるに従って、その大きさが小さくなるため、固形墨同士の接触や、容器内面との接触の頻度が減少することとなる。このため、固形墨の全量を磨りおろすことができず、残渣が残ってしまう場合があり、固形墨を無駄なく使用し、歩留まりよく液体墨を作製することが困難となる。また、攪拌だけでは所望する粒度分布を得ることはできない。
【００１０】
そこで、本発明は、固形墨を硯の上で磨りおろした磨墨液と同様に、良好な滲み具合や墨色を表現することが可能な液体墨を製造することができると共に、原料として固形墨を用いて歩留まりよく液体墨を製造することができる液体墨の製造方法を提供することを課題とする。
【課題を解決するための手段】
【００１１】
本発明にかかる液体墨の製造方法は、固形墨を構成する煤粒子が分散媒中に分散されてなる液体墨の製造方法であって、前記分散媒で膨潤させた固形墨を分散媒中で粉砕すると共に煤粒子を粉砕し、所定の粒度分布に調整して分散媒中に分散させる粒度調整工程を備えることを特徴とする。
【００１２】
かかる構成の液体墨の製造方法によれば、固形墨を分散媒中で粉砕すると共に煤粒子を粉砕し、所定の粒度分布に調整して分散媒中に分散させる粒度調整工程を備えることで、固形墨を硯の上で磨りおろした際に得られる磨墨液と同様に良好な滲み具合や墨色を表現することができる液体墨を得ることができる。
【００１３】
具体的には、一般的に、固形墨は、煤粒子同士が膠を介して固められたものであるため、硯の上で水（分散媒）を用いて磨りおろすことで、水によって膨潤した部分の膠が軟化し、硯に擦れて煤粒子同士が分離することとなる。そして、固形墨と硯との間に挟まれた煤粒子が粉砕されることによってより細かな煤粒子が形成される。これにより、磨墨液における煤粒子は、所定の粒度分布を有することとなる。
【００１４】
一方、本願発明のように、分散媒で膨潤させた固形墨は、膠が軟化した状態、即ち、煤粒子同士が分離しやすい状態となっている。そして、かかる状態の固形墨を分散媒中で粉砕することによって煤粒子同士を分離させ、該煤粒子を更に粉砕して所定の粒度分布に調整することで、磨墨液における煤粒子の粒度分布の態様に近づけることができる。これにより、得られた液体墨は、磨墨液と同等の性状を有することとなり、書や書画を書いた際に磨墨液と同様に良好な滲み具合や墨色を表現することができる。なお、「煤粒子の粒度分布」とは、煤粒子の粒径毎の体積基準の比率のことをいうものである。また、「滲み」とは、液体墨を用いて書道半紙等に書いた文字の輪郭に形成されるものであり、書かれた文字の筆跡部分よりも色合いが薄くなった領域のことをいう。また、「墨色」とは、書かれた書や書画に表されたときの黒さ(主に黒味・青味・赤味)や濃淡のことを言い、煤粒子の粒度分布によって異なるものである。
【００１５】
また、本発明にかかる液体墨の製造方法は、固形墨を構成する煤粒子が分散媒中に分散されてなる液体墨の製造方法であって、前記分散媒で膨潤させた固形墨を分散媒中で粉砕し、煤粒子を分散媒中に分散させる分散工程と、前記分散媒中の煤粒子を粉砕して所定の粒度分布に調整すると共に分散媒中に分散させる粒度調整工程とを備えることを特徴とする。
【００１６】
かかる構成の液体墨の製造方法によれば、分散媒で膨潤させた固形墨を粉砕して煤粒子を分散させる分散工程と、煤粒子の粒度分布を調整して分散媒中に分散させる粒度調整工程とを備えることで、前記磨墨液と同様に良好な滲み具合や墨色を表現することができる液体墨を得ることができる。また、固形墨を原料として用いて歩留まりよく液体墨を製造することができる。
【００１７】
具体的には、分散媒で膨潤させて煤粒子同士が分離しやすい状態となった固形墨を分散工程によって粉砕することで煤粒子同士を分離させ、分散媒中に効果的に分散させることができる。そして、粒度調整工程によって分散媒中の煤粒子を更に粉砕して所定の粒度分布に調整することで、磨墨液における煤粒子の粒度分布の態様に近づけることができる。これにより、得られた液体墨は、磨墨液と同等の性状を有することとなり、書や書画を書いた際に磨墨液と同様に良好な滲み具合や墨色を表現することができる。
【００１８】
更に、分散工程において固形墨を粉砕して用いることができるため、固形墨の全量を液体墨の原料として使用することができ、残渣を残すことなく歩留まりよく液体墨を製造することができる。
【００１９】
また、本発明によれば、前記粒度調整工程によって調整される煤粒子の粒度分布は、体積基準で、０．３μｍ未満の粒径の煤粒子が３乃至１５％であると共に、３μｍを超える粒径の煤粒子が１乃至１０％であることが好ましい。
【００２０】
かかる構成によれば、粒度調整工程によって煤粒子の粒度分布が上記のように調整されることで、磨墨液における煤粒子の粒度分布の態様に近似した態様となり、磨墨液を用いた場合と同様の滲み具合や墨色を表現することが可能となる。
【００２１】
また、本発明によれば、前記分散工程によって分散媒中に分散された煤粒子の粒度分布は、体積基準で、０．３μｍ未満の粒径の煤粒子が１乃至１０％であると共に、３μｍを超える粒径の煤粒子が３乃至１５％であることが好ましい。
【００２２】
かかる構成によれば、分散工程によって煤粒子の粒度分布が上記のように調整されることで、粒度調整工程における粒度の調整を効率的に行うことができる。具体的には、粒度調整工程による粒度分布に近い粒度分布となるように分散工程において粒度分布を調整することで、粒度調整工程の粒度の調整が容易になり、効率的に粒度の調整を行うことができる。
【００２３】
また、本発明によれば、膨潤させる前の固形墨を粗粉砕する粗粉砕工程と、粗粉砕された固形墨を分散媒中に浸漬して膨潤させる膨潤工程とを更に備えることが好ましい。
【００２４】
かかる構成によれば、膨潤させる前の固形墨を粗粉砕する粗粉砕工程を備えることで、固形墨の表面積を増加させることができると共に、粗粉砕された固形墨の各片が膨潤工程において膨潤するため、固形墨全体を均一、且つ、迅速に膨潤させることができ、膨潤時間を短縮することができる。
【００２５】
また、本発明によれば、前記固形墨が所定形状の固形墨を製造する際に発生する端材を含むことが好ましい。
【００２６】
かかる構成によれば、所定形状の固形墨を製造する際に発生する端材（例えば、削り滓や不良品）を含むことで、端材を廃棄することなく液体墨の原料として利用することができるため、固形墨を無駄なく使用することができ、液体墨の製造コストを削減することができると共に、環境への影響を低減することができる。
【００２７】
また、本発明によれば、塩類が含まれていない固形墨と塩類を含まない分散媒とを用いることが好ましい。かかる構成によれば、塩類が含まれていない固形墨と分散媒とを用いることで、得られた液体墨中に塩化カルシウム等の塩類が含まれないため、書や書画を書いた際の筆記感が塩類を含む液体墨よりも良好なものとなる。
【発明の効果】
【００２８】
以上のように、本発明によれば、固形墨を硯の上で磨りおろした磨墨液と同様に、良好な滲み具合や墨色を表現することが可能な液体墨を製造することができると共に、原料として固形墨を用いて歩留まりよく液体墨を製造することができる。
【図面の簡単な説明】
【００２９】
【図１】本実施形態にかかる各工程の流れを示した概略図。
【図２】本発明にかかる実施例及び比較例の試験結果を示した図。
【発明を実施するための形態】
【００３０】
以下、本発明の実施形態について図１を参照しながら説明する。
【００３１】
本実施形態にかかる液体墨の製造方法（以下、本製造方法と記す）は、分散媒中に煤粒子ａが分散されてなる液体墨Ａを製造する方法である。前記煤粒子ａは、煤が膠を介して固められた固形墨Ａ１が粉砕されることによって得られるものであり、所定の粒度分布となるように構成されている。
【００３２】
前記固形墨Ａ１としては、特に限定されるものではないが、一般的に硯を用いて磨りおろされて使用されるものを用いることができる。具体的には、所定形状（例えば、一丁型等の大きさや、所定サイズの矩形状）に成形された固形墨や、かかる固形墨が粗粉砕されたもの（具体的には、約５ｍｍ角程度の大きさに粗粉砕されたもの）、前記所定形状の固形墨を製造する際に発生する端材（例えば、削り滓や不良品）、又は、これらを混合したもの等を用いることができる。さらに、固形墨Ａ１は、塩化カルシウム等の塩類を含有していないものとする。また、前記分散媒としては、水や水に防腐剤等の添加剤を添加した水溶液等を用いることができる。さらに、分散媒としては、塩化カルシウム等の塩類を含有しないものを用いることができる。
【００３３】
本製造方法は、分散媒で膨潤させた固形墨Ａ１を粉砕し、煤粒子ａを分散媒中に分散させる分散工程Ｓ３と、分散媒中の煤粒子ａの粒度を調整する粒度調整工程Ｓ４とを有するものである。本実施形態においては、前記分散工程Ｓ３の前に、膨潤させる前の固形墨Ａ１を所定の大きさに粗粉砕する粗粉砕工程Ｓ１と、粉砕された固形墨Ａ１を分散煤中で膨潤させる膨潤工程Ｓ２とが備えられている。前記粗粉砕工程Ｓ１は、所定形状（例えば、一丁型等）の固形墨等を粉砕機を用いて５ｍｍ角程度の大きさに粗粉砕することで後の膨潤工程Ｓ２が効率的に行われるように構成されている。
【００３４】
前記膨潤工程Ｓ２は、固形墨Ａ１を分散媒（具体的には、水）中に浸漬し、その状態で所定時間放置することによって行われる。固形墨Ａ１を浸漬する水の質量としては、特に限定されるものではないが、製造される液体墨Ａの濃さ（煤粒子ａの濃度）や作成する全質量に応じて適宜選択されるものである。具体的には、固形墨Ａ１を浸漬する際に使用する水の質量としては、固形墨Ａ１に吸収される水の質量に、所望する液体墨Ａの質量から固形墨Ａ１の質量と固形墨Ａ１に吸収される水の質量を差し引いた質量を加えた水の質量とすることが好ましい。即ち、固形墨Ａ１を浸漬する際に使用する水の質量は、所望する液体墨Ａの質量に相当する水の質量とすることが好ましい。また、固形墨Ａ１の全質量に対して２〜３倍の質量となる水量とすることが好ましい。なお、固形墨Ａ１を水中に浸漬している間や、液体墨Ａとして流通される間の腐敗を防止するために、分散媒としての水に防腐剤を添加することが好ましい。さらに、必要に応じて香料を添加してもよい。
【００３５】
また、固形墨Ａ１を浸漬させる時間としては、固形墨Ａ１の内部まで十分に膨潤し、膠が十分に軟化した状態となるまで浸漬することが好ましい。具体的には、粗粉砕した固形墨Ａ１を用いた場合には、室温で１０〜２０日間程度の浸漬時間とすることが好ましい。
【００３６】
前記分散工程Ｓ３は、膨潤した固形墨Ａ１を粉砕すると共に、煤粒子ａを水中に分散させる工程である。具体的には、分散工程Ｓ３は、膨潤した固形墨Ａ１を水中で粉砕することによって、煤粒子ａ同士を分離させ、該煤粒子ａを膠と共に水中に均一に分散させるように構成されている。なお、水中に分散した煤粒子ａは、表面に膠が付着した状態となっている。
【００３７】
また、分散工程Ｓ３は、水中に分散した煤粒子ａの粒度分布が所定の粒度分布となるように構成されている。具体的には、固形墨Ａ１が粉砕される際に煤粒子ａも粉砕されることによって、水中に分散した煤粒子ａの粒度分布が所定の粒度分布となるように構成されている。分散工程Ｓ３における粒度分布としては、特に限定されるものではないが、体積基準で、０．３μｍ未満の粒径の煤粒子ａが２乃至１０％、３μｍを超える粒径の煤粒子ａが５乃至１５％であることが好ましく、０．３μｍ未満の粒径の煤粒子ａが２乃至５％、０．３μｍ以上３μｍ以下の粒径の煤粒子ａが８０乃至９０％、３μｍを超える粒径の煤粒子ａが５乃至７％であることがより好ましい。なお、煤粒子ａの粒度分布とは、煤粒子ａの粒径毎の体積基準の粒度分布を意味する。
【００３８】
また、分散工程Ｓ３は、所望する粒度分布となるまで、複数回実施されてもよい。例えば、１回目の分散工程Ｓ３で所望する粒度分布よりも平均粒径が大きい粒度分布とし、２回目以降の分散工程Ｓ３で所望する粒度分布となるように段階的に分散工程Ｓ３を行ってもよい。
【００３９】
膨潤した固形墨Ａ１を水中で粉砕して分散させる方法としては、特に限定されるものではないが、コロイドミルを用いる方法を採用することができる。該コロイドミルは、回転可能に構成されたローターと該ローターの周囲を包囲する本体との間の間隙に膨潤した固形墨Ａ１を水と共に供給し、ローターを回転させることによって生じるせん断力で固形墨Ａ１を粉砕して煤粒子ａ同士を分離させると共に、煤粒子ａを粉砕して水中に分散させるように構成されている。
【００４０】
前記粒度調整工程Ｓ４は、分散工程Ｓ３によって水中に分散された煤粒子ａ（以下、分散煤粒子ａと記す）の粒度分布が所定の粒度分布となるように調整する工程である。具体的には、粒度調整工程Ｓ４は、分散煤粒子ａを粉砕することによって、微細な粒径（具体的には、０．５μｍ程度以下の粒径）の割合を増加させ、分散煤粒子ａの粒度分布の態様が磨墨液における煤粒子の粒度分布の態様に近似するように構成されている。
【００４１】
粒度調整工程Ｓ４によって得られる分散煤粒子ａの粒度分布としては、特に限定されるものではないが、体積基準で、０．３μｍ未満の粒径の分散煤粒子ａが５乃至１０％、３μｍを超える粒径の分散煤粒子ａが２乃至１０％であることが好ましく、０．３μｍ未満の粒径の分散煤粒子ａが５乃至１０％、０．３μｍ以上３μｍ以下の粒径の分散煤粒子ａが８０乃至９０％、３μｍを超える粒径の分散煤粒子ａが２乃至３％であることがより好ましい。また、分散工程Ｓ３と同様に、所望する粒度分布となるまで、複数回、粒度調整工程Ｓ４を実施してもよい。また、粒度調整工程Ｓ４では分散煤粒子ａが粉砕されるため、分散媒中への分散煤粒子ａの分散を更に均一に行うことが可能となっている。
【００４２】
分散煤粒子ａの粒度を調整する方法としては、特に限定されるものではないが、ビーズミルを用いる方法を採用することができる。該ビーズミルは、複数のビーズｂが充填された本体内に、分散工程Ｓ３において煤粒子ａが分散された液（分散液）Ａ２を供給することで、煤粒子ａがビーズｂの間に挟まれて粉砕され、微細な煤粒子ａを形成すると共に、水中に煤粒子ａを均一に分散させるように構成されている。
【００４３】
次に、本製造方法によって液体墨Ａが製造されるまでの流れについて説明する。まず始めに、前記固形墨Ａ１を粉砕機に供給し、所定の大きさに粉砕する（粉砕工程Ｓ１）。次に、粉砕された固形墨Ａ１を容器内で所定量の水中に浸漬し、所定期間放置することによって膨潤させる（膨潤工程Ｓ２）。所定期間経過後、膨潤した固形墨Ａ１と残りの水とをコロイドミルに供給し、膨潤した固形墨Ａ１を粉砕しつつ煤粒子ａを粉砕すると共に、煤粒子ａを水中に分散させる（分散工程Ｓ３）。そして、分散液Ａ２をビーズミルに供給し、所定の粒度分布となるように粒度を調整する（粒度調整工程Ｓ４）。これにより、得られた液体墨Ａは、煤粒子ａの粒度分布が所定の粒度分布、即ち、磨墨液における煤粒子ａの粒度分布の態様に近似した粒度分布の態様を有するものとなる。
【００４４】
以上のように、本実施形態に係る液体墨Ａの製造方法によれば、固形墨Ａ１を硯の上で磨りおろした磨墨液と同様に良好な滲み具合や墨色を表現可能な液体墨Ａを製造することができると共に、原料として固形墨Ａ１を用いて歩留まりよく液体墨Ａを製造することができる。
【００４５】
即ち、前記液体墨Ａの製造方法は、膨潤工程Ｓ２によって固形墨Ａ１を分散媒で膨潤させることで、膠が軟化し、煤粒子ａ同士の分離を容易な状態にすることができる。そして、分散工程Ｓ３によって煤粒子ａを粉砕しつつ分散媒中に分散させ、粒度調整工程Ｓ４によって分散媒中の煤粒子ａを所定の粒度分布に調整して分散させることができ、磨墨液における煤粒子ａの粒度分布の態様に近似した粒度分布の態様の液体墨Ａを製造することができる。このため、磨墨液と同様に書や書画を書いた際に良好な滲み具合や墨色を表現することができる。
【００４６】
また、前記液体墨Ａの製造方法は、粒度調整工程Ｓ４によって煤粒子ａの粒度分布が上記のように調整されることで、磨墨液における煤粒子ａの粒度分布の態様と近似した態様となり、磨墨液を用いた場合と同様の滲み具合や墨色を得ることができる。
【００４７】
また、前記液体墨Ａの製造方法は、分散工程Ｓ３によって煤粒子ａの粒度分布が上記のように調整されることで、粒度調整工程Ｓ４において所望する粒度分布に近い粒度分布となり、分散工程Ｓ３において粒度分布を調整することが容易となる。
【００４８】
また、前記液体墨Ａの製造方法は、膨潤工程Ｓ２の前に固形墨Ａ１を粗粉砕する粗粉砕工程を備えることで、固形墨Ａ１の表面積を増加させることができると共に、粗粉砕された固形墨Ａ１の各片が膨潤工程Ｓ２において膨潤するため、固形墨Ａ１全体を均一、且つ、迅速に膨潤させることができ、膨潤時間を短縮することができる。
【００４９】
また、前記液体墨Ａの製造方法は、分散工程Ｓ３にコロイドミルを用いると共に粒度調整工程Ｓ４にビーズミルを用いることができるため、磨墨液と同等の性状を備える液体墨Ａを大量に作製することができる。例えば、５〜７ｋｇ程度の固形墨Ａ１を用いて１０〜２０ｋｇ程度の液体墨Ａを一度に作製することができる。
【００５０】
また、前記液体墨Ａの製造方法は、塩類を含有しない固形墨Ａ１と分散媒とを用いることにより、塩類を含有しない液体墨Ａを作製することができる。このため、塩類に起因する弊害、例えば、液体墨Ａの粘性が低下するため毛筆と紙との間の摩擦が高くなって筆記感が悪くなることや、筆記後に乾きにくくなること等の弊害が生じることがない。
【００５１】
また、前記液体墨Ａの製造方法によれば、固形墨Ａ１として、所定形状（一丁型等の大きさや、所定サイズの矩形状）に形成された製品の過剰在庫を用いることができ、過剰在庫品を有効に利用することができる。また、書き手の好みに応じて固形墨Ａ１の種類を選択して使用することができる。
【００５２】
なお、本発明に係る液体墨の製造方法は、上記実施形態に限定されるものではなく、本発明の要旨を逸脱しない範囲で種々の変更が可能である。
【００５３】
例えば、上記実施形態では、分散工程Ｓ３によって煤粒子ａの粒度分布が調整された後、粒度調整工程Ｓ４によって所望の粒度分布に調整しているが、これに限定されるものではなく、分散工程Ｓ３における粒度の調整を行うことなく、粒度調整工程Ｓ４のみよって所望の粒度分布に調整してもよい。
【００５４】
具体的には、固形墨Ａ１が粒度調整工程Ｓ４において粉砕可能な形状である場合には、粒度調整工程Ｓ４において固形墨Ａ１を粉砕しつつ煤粒子ａも粉砕し、所定の粒度分布に調整すると共に分散媒中に分散させるようにしてもよい。固形墨Ａ１の形状としては、例えば、所定形状の固形墨を作製する際に発生する削り滓のように既に細かな形状であるものを用いることができる。
【００５５】
また、上記実施形態では、膨潤工程Ｓ２において、固形墨Ａ１を室温で分散媒中に浸漬しているがこれに限定されるものではなく、固形墨Ａ１を分散媒中に浸漬した状態で加温してもよい。これにより、固形墨Ａ１の膨潤を促進させることができ、膨潤時間を短縮することができる。
【００５６】
また、固形墨Ａ１に吸収される水の質量のみで膨潤工程Ｓ２を実施してもよい。かかる場合には、分散工程Ｓ３において、製造する液体墨Ａの全質量に相当する水の質量を新たに加えるようにしてもよい。或いは、製造する液体墨Ａの全質量に相当する水の質量を分散工程Ｓ３と粒度調整工程Ｓ４とに分けて加えてもよい。或いは、製造する液体墨Ａの全質量に相当する水の質量の一部を分散工程Ｓ３と粒度調整工程Ｓ４とにおいて加え、残りの水の質量を粒度調整工程Ｓ４後の液体に加えてもよい。
【００５７】
また、固形墨Ａ１としては、所定形状（一丁型等の大きさや、所定サイズの矩形状）の固形墨を製造する際に発生する端材（具体的には、削り滓や不良品等）を含むものを用いてもよく、該端材のみからなるものをもちいてもよい。かかる構成によれば、端材を廃棄することなく液体墨Ａの原料として再利用することができ、液体墨Ａの製造コストを削減することができると共に、環境への影響を低減することができる。
【００５８】
また、上記実施形態では、分散工程Ｓ３においてコロイドミルを用いているが、これに限定されるものではなく、擂潰機、石臼、ホモジナイザ、ボールミル、サンドミル、ロールミル等を用いることもでき、剪断力によって粉砕を行なうコロイドミル、ロールミル等を用いることが好ましい。
【００５９】
また、上記実施形態の粒度分布は、煤粒子ａの粒径毎の体積基準のとした粒度分布を意味するものであるが、これに限定されるものではなく、煤粒子ａの粒径毎の個数基準の粒度分布を用いて粒度調整を行なってもよい。
【実施例】
【００６０】
以下、本発明の実施例について説明する。
【００６１】
１．実施例１
（１）液体墨Ａの作製
（ｉ）膨潤工程
固形墨（株式会社呉竹製  一丁型固形墨）を粉砕機を用いて５ｍｍ角程度に粉砕したものを水道水（分散煤）に浸漬した状態で１４日間放置した。この際、防腐剤及香料を所定量添加した。固形墨、防腐剤、水道水の配合割合としては、下記表１に記載の割合で配合した。
【表１】
2011032347.tif 000003
【００６２】
（ｉｉ）分散工程
コロイドミル（ＩＫＡ社製  ＭＫ２０００／０５、ローターギャップ：０．１ｍｍ）を用い、上記膨潤工程後の材料の全量（約２３ｋｇ）を５０℃以下の温度で循環分散（循環回数：１００回）を行った。なお、コロイドミルには膨潤工程後の材料と共に防腐剤を０．１１５ｋｇ添加した。
【００６３】
（ｉｉｉ）粒度調整工程
ビーズミル（ウィリーエーバッコヘン社製  ＤＹＮＯ−ＭＩＬＬ、ローターギャップ：０．５ｍｍ以下、ビーズ径：２．０ｍｍ、ビーズ充填率：８５％）を用い、上記分散工程後の材料の全量を５５℃以下の温度で循環分散（循環回数：４０回）を行い、液体墨を作製した。
【００６４】
（２）評価方法
得られた液体墨の煤粒子の状態を光学顕微鏡によって確認すると共に、光散乱式の粒度分布測定器（堀場製作所製、レーザー回折／散乱式粒子径分布装置  ＬＡ−３００及び動的光散乱式  ＬＢ−５５０）により煤粒子の粒度分布の測定を行った（粒度分布の測定結果については、図２（ａ）参照）。また、平均粒径、最大粒径、最小粒径の測定を行なった（粒径の測定結果については、下記表２参照）。なお、煤粒子の粒度分布は、煤粒子の粒径毎の体積基準の粒度分布を測定した。
また、液体墨Ａを用いて書道半紙に筆記試験を行い、書道半紙上の液体墨の状態（滲み具合と墨色）を目視にて評価した。また、書道半紙に筆記した際の筆記感（毛筆の運び易さ）について評価した。なお、筆記試験の際には、得られた液体墨をそのまま（希釈せずに）毛筆を用いて書道半紙に筆記した場合と、２０〜３０倍に希釈した状態で書道半紙に筆記した場合とで評価を行なった。
【表２】
2011032347.tif 000004
【００６５】
２．実施例２
固形墨として、一丁型等の固形墨を製造する際に発生する端材（削り滓）を用い、下記表３に記載の割合で配合したこと以外は、実施例１と同様の条件と方法で液体墨を作製し、実施例１と同様の評価を行った。
【表３】
2011032347.tif 000005
【００６６】
３．比較例１
粒度調整工程を行わなかったこと以外は実施例１と同様の条件と方法で液体墨を作製し、実施例１と同様の評価を行った（粒度分布の測定結果については、図２（ｂ）参照）（粒径の測定結果については、下記表４参照）。
【表４】
2011032347.tif 000006
【００６７】
４．比較例２
硯を用いて１丁型の固形墨を手磨りで磨りおろした磨墨液を作製し、実施例１と同様の評価を行った（粒度分布の測定結果については、図２（ｃ）参照）（粒径の測定結果については、下記表５参照）。
【表５】
2011032347.tif 000007
【００６８】
５．比較例３
作品制作用の液体墨（株式会社呉竹製  製品名：濃墨  墨の香Ｎｏ.１５）について、平均粒径、最大粒径、最小粒径を測定し（粒径の測定結果については、下記表６参照）、実施例１と同様に書道半紙に筆記試験を行い、書道半紙上の液体墨の状態（滲み具合と墨色）を目視にて評価した。前記作品制作用の液体墨は、煤と膠とを混練してペースト状にしたものを平行した状態で接触するように配置された複数の円筒状のロール間に供給し、ロールの回転による剪断力によって煤粒子を粉砕した後、水中に分散させることで得られたものである。また、作品制作用の液体墨は、塩化カルシウム（塩類）が含有されたものである。
【表６】
2011032347.tif 000008
【００６９】
６．まとめ
実施例１の粒度分布の態様と、比較例１及び２の粒度分布の態様とをそれぞれ比較すると、実施例１は、比較例１よりも比較例２の粒度分布の態様に近似した態様となっていることが認められる。また、実施例１の平均粒径等と比較例３の平均粒径等とを比較すると、比較例３の煤粒子の粒度分布が実施例１の粒度分布よりも微細な領域にあることが認められる。
【００７０】
また、実施例１の筆記試験の結果と、比較例１〜３の筆記試験の結果とを比較すると、実施例１及び比較例２においては、良好な滲み具合と墨色を得ることができたのに対し、比較例１では、粒度調整工程を行なわなかったため、煤粒子の粒度が粗い状態（分散状態が悪い状態）となっており、磨墨液を用いた場合と同様の良好な滲み具合と墨色を得ることができなかった。一方、比較例３では、微細な粒径の煤粒子しか存在しないため、磨墨液を用いた場合と同様の滲み具合と墨色を得ることができなかった。
【００７１】
実施例１の液体墨の筆記感と、比較例３の液体墨の筆記感とを比較すると、比較例３の液体墨は、塩類が含まれているため、液体墨の粘性が低下し、毛筆と紙との間の摩擦が高くなって実施例１の液体墨よりも筆記感が悪くなるのに対し、実施例１の液体墨は、塩類を含んでいないため、良好な筆記感となることが認められる。
【００７２】
以上のことから、本願発明によって作製された液体墨（実施例１）は、磨墨液（比較例２）と近似した煤粒子の粒度分布の態様となるため、作品制作用の液体墨（実施例３）では表現することができない磨墨液と同様の滲み具合や墨色を表現することが可能となると認められる。
一方、実施例２における煤粒子の粒度分布の態様と筆記試験の結果については、実施例１と同様の結果となることが認められた。これにより、本願発明による製造方法によれば、固形墨として端材を用いた場合であっても、磨墨液と近似した煤粒子の粒度分布の態様を有し、磨墨液と同様の滲み具合や墨色を表現することができる液体墨を作製することができると認められる。
また、磨墨液と同様の液体墨を大量に供給できる為、需要者は墨を磨る時間を省略でき作品制作に多くの時間を費やす事ができる。
【符号の説明】
【００７３】
Ｓ１…粉砕工程、Ｓ２…膨潤工程、Ｓ３…分散工程、Ｓ４…粒度調整工程、ａ…煤粒子、Ａ…液体墨、Ａ１…固形墨、ｂ…ビーズ
【図１】
2011032347.tif 000009
【図２】
2011032347.tif 000010